(57)【特許請求の範囲】
【請求項１】
路盤の上に敷設されたモルタル層と、該モルタル層の上に敷設されたコンクリート層からなる転圧コンクリート舗装であって、前記モルタル層が、下記錘の沈下深さが６ｍｍ以下のモルタルの硬化体である、転圧コンクリート舗装。
錘の沈下深さ：形状が円柱又は角柱であって、該円柱又は角柱の各端面の面積が２８３〜３４６ｍｍ２（ただし、各端面の面積は等しい。）であり、かつ質量が５００±３ｇである錘を、厚さを２５ｍｍに敷き均したフレッシュ状態のモルタルの上に載せ、該錘の沈下が終了した時点において該錘が沈下した深さ（ｍｍ）
【請求項２】
前記錘が、直径が２０±１ｍｍの円柱である、請求項１に記載の転圧コンクリート舗装。
【請求項３】
請求項１又は２に記載の転圧コンクリート舗装の施工方法であって、路盤上に、錘の沈下深さが６ｍｍ以下のモルタルを敷設した後、該モルタルの上にコンクリートを敷設して転圧する、転圧コンクリート舗装の施工方法。
【請求項４】
モルタルの敷設厚さが、該モルタルの上に敷設するコンクリート中の粗骨材の最大寸法以上であり、かつ粗骨材の最大寸法＋２０ｍｍ以下である、請求項３に記載の転圧コンクリート舗装の施工方法。
【請求項５】
路盤上に前記モルタルを敷設した後、６０分以内にコンクリートを敷設する、請求項３又は４に記載の転圧コンクリート舗装の施工方法。
【発明の詳細な説明】
【技術分野】
【０００１】
本発明は、締固め性に優れた転圧コンクリート舗装とその施工方法に関する。
【背景技術】
【０００２】
転圧コンクリート舗装は、通常の舗装コンクリートよりも単位水量が少ない超固練りコンクリートを用いて、アスファルトフィニッシャ、振動ローラ、およびタイヤローラ等のアスファルト舗装で使用する施工機械を用い施工された舗装である。また、転圧コンクリート舗装の施工方法は、一般に、路盤上へのコンクリートの敷き均し、初期転圧、二次転圧、仕上げ転圧、コンクリートの養生、および舗装上の目地切削が含まれる。
そして、転圧コンクリート舗装は、通常のコンクリート舗装と比べて、
（i）アスファルト舗装と同じ施工機械で施工するため、施工速度が大きい、
（ii）初期材齢の耐荷力が強いため、短い養生期間で早期交通解放が可能である、
（iii）コンクリートの乾燥収縮が小さいため、目地の間隔を大きくできる、
（iv）型枠を用いなくても施工できるため、版厚を自由に変えられる
等の利点がある。
しかし、転圧コンクリートは超固練りコンクリートであるため、ヤード舗装等の外周部や有料道路の料金所等の機械施工ができない狭い場所では、締固めが不十分になり易く、その結果、耐荷力が低下し、路面の骨材の飛散や路面のひび割れ等が生じ易い。
【０００３】
そこで、転圧コンクリートを含む舗装の施工方法がいくつか提案されている。
例えば、特許文献１に記載の転圧コンクリートの施工方法は、基盤上のコンクリート打設エリア内に測点を複数設けると共に、前記測点における上下方向の２ヵ所以上のコンクリートの電気抵抗値を検出し得る電気抵抗測定手段を設けておき、前記基盤上にコンクリートを打設する際に、前記電気抵抗測定手段が検出する電気抵抗値のそれぞれが、所定の値になるまで転圧を施す施工方法である。しかし、前記施工方法でも、転圧コンクリートの締固め性は十分とはいえない。
また、特許文献２に記載の排水性コンクリート舗装の施工方法は、転圧コンクリートの舗装工法によって基層を施工した後、該基層がまだ固まらない状態で該基層上にセメントモルタルを塗布し、さらに、該セメントモルタルがまだ固まらない状態で、排水性コンクリートを用いて表層を施工する方法である。しかし、該施工方法は、基層を構成する転圧コンクリートと表層を構成する排水性コンクリートとがセメントモルタルを介して強固に付着する効果を有するものの、転圧コンクリートの締固め性の向上効果は記載されていない。
【先行技術文献】
【特許文献】
【０００４】
【特許文献１】特開０５−２２３０８０７号公報
【特許文献２】特開２００３−０９６７０５号公報
【発明の概要】
【発明が解決しようとする課題】
【０００５】
したがって、本発明は、締固め性に優れた転圧コンクリート舗装とその施工方法を提供することを目的とする。
【課題を解決するための手段】
【０００６】
そこで、本発明者は前記目的を達成するため鋭意検討したところ、路盤の上に特定の性状を有するモルタルを敷設し、該モルタルの上にコンクリートを敷設した転圧コンクリート舗装は、締固め性に優れた転圧コンクリート舗装になることを見い出し、本発明を完成させた。
【０００７】
すなわち、本発明は下記の構成を有する転圧コンクリート舗装の施工方法である。
［１］路盤の上に敷設されたモルタル層と、該モルタル層の上に敷設されたコンクリート層からなる転圧コンクリート舗装であって、前記モルタル層が、下記錘の沈下深さが６ｍｍ以下のモルタルの硬化体である、転圧コンクリート舗装。
錘の沈下深さ：形状が円柱又は角柱であって、該円柱又は角柱の各端面の面積が２８３〜３４６ｍｍ２（ただし、各端面の面積は等しい。）であり、かつ質量が５００±３ｇである錘を、厚さを２５ｍｍに敷き均したフレッシュ状態のモルタルの上に載せ、該錘の沈下が終了した時点において該錘が沈下した深さ（ｍｍ）
［２］前記錘が、直径が２０±１ｍｍの円柱である、前記［１］に記載の転圧コンクリート舗装。
［３］前記［１］又は［２］に記載の転圧コンクリート舗装の施工方法であって、路盤上に、錘の沈下深さが６ｍｍ以下のモルタルを敷設した後、該モルタルの上にコンクリートを敷設して転圧する、転圧コンクリート舗装の施工方法。
［４］モルタルの敷設厚さが、該モルタルの上に敷設するコンクリート中の粗骨材の最大寸法以上であり、かつ粗骨材の最大寸法＋２０ｍｍ以下である、前記［３］に記載の転圧コンクリート舗装の施工方法。
［５］路盤上に前記モルタルを敷設した後、６０分以内にコンクリートを敷設する、前記［３］又は［４］に記載の転圧コンクリート舗装の施工方法。
【発明の効果】
【０００８】
本発明の転圧コンクリート舗装は、締固め性に優れる。また、本発明の転圧コンクリート舗装の施工方法によれば、締固め性の高い転圧コンクリート舗装を施工することができる。
【図面の簡単な説明】
【０００９】
【図１】転圧コンクリート舗装においてコア抜きした位置を示す平面図である。
【発明を実施するための形態】
【００１０】
本発明の転圧コンクリート舗装は、前記のとおり、路盤の上に敷設されたモルタル層と、該モルタル層の上に敷設されたコンクリート層からなる転圧コンクリート舗装である。以下、本発明について、転圧コンクリート舗装と、転圧コンクリート舗装の施工方法とに分けて説明する。
【００１１】
１．転圧コンクリート舗装
（１）モルタル層
該モルタル層を構成するモルタルは、フレッシュ状態において、厚さが２５ｍｍに敷き均したモルタルの上に、前記特定の大きさと重さの錘を載せ、錘の沈下が終了した時点で、該錘が沈下した深さが６ｍｍ以下であるフレッシュ性状を有するモルタルである。該沈下深さが６ｍｍ以下であれば、コンクリートの締固め性は高くなる。なお、該沈下深さは、好ましくは１〜５ｍｍ、より好ましくは２〜４ｍｍである。
前記錘は、形状が円柱又は角柱であって、該円柱又は角柱の各端面の面積が２８３〜３４６ｍｍ２（ただし、各端面の面積は等しい。）であり、かつ質量が５００±３ｇである錘である。このような錘として、例えば、直径が２０±１ｍｍ、かつ質量が５００±３ｇの円柱の錘が挙げられる。
本発明において前記モルタルの水セメント比は、好ましくは３０〜７０％である。水セメント比が該範囲であれば、コンクリートの締固め性は高くなる。なお、該水セメント比は、より好ましくは３５〜６５％、さらに好ましくは４０〜６０％である。
また、該モルタルのセメント／細骨材の質量比は、好ましくは２０〜５０％である。セメント／細骨材の質量比が該範囲にあれば、コンクリートの締固め性は高くなる。なお、該セメント／細骨材の質量比は、より好ましくは２５〜４５％、さらに好ましくは２７〜３３％である。
【００１２】
また、該モルタルに用いるセメントは、特に制限されず、普通ポルトランドセメント、早強ポルトランドセメント、中庸熱ポルトランドセメント、低熱ポルトランドセメント、高炉セメント、フライアッシュセメント、エコセメント、およびシリカフュームプレミックスセメントからなる群から選ばれる１種以上が挙げられる。
該モルタルに用いる細骨材は、特に制限されず、川砂、山砂、陸砂、海砂、砕砂、珪砂、およびスラグ細骨材からなる群から選ばれる１種以上が挙げられる。
また、該モルタルに用いる水も特に制限されず、水道水、スラッジ水、下水処理水等を用いることができる。
なお、該モルタルは、ＡＥ減水剤、高性能減水剤、又は高性能ＡＥ減水剤等の減水剤を含んでもよい。
【００１３】
（２）コンクリート層
該コンクリート層を構成するコンクリートは、いわゆる超固練りコンクリートであり、セメント、水、細骨材、および粗骨材を含む。そして、該コンクリートの配合は、例えば、単位セメント量が３００〜４２０ｋｇ／ｍ３、単位水量が７０〜１３０ｋｇ／ｍ３、単位細骨材量が７００〜８５０ｋｇ／ｍ３、単位粗骨材量が１０００〜１３５０ｋｇ／ｍ３、水セメント比が３０〜５０％、および細骨材率が３３〜４８％である。
【００１４】
前記コンクリートに用いるセメントは、特に制限されず、普通ポルトランドセメント、早強ポルトランドセメント、中庸熱ポルトランドセメント、低熱ポルトランドセメント、高炉セメント、フライアッシュセメント、エコセメント、およびシリカフュームプレミックスセメントからなる群から選ばれる１種以上が挙げられる。
前記コンクリートに用いる水は、特に制限されず、水道水、スラッジ水、下水処理水等を用いることができる。
また、前記コンクリートに用いる細骨材も特に制限されず、川砂、山砂、陸砂、海砂、砕砂、珪砂、およびスラグ細骨材からなる群から選ばれる１種以上が挙げられる。
さらに、前記コンクリートに用いる粗骨材も特に制限されず、川砂利、砕石、スラグ粗骨材等からなる群から選ばれる１種以上が挙げられる。
【００１５】
該コンクリートは、さらに、ひび割れ等の防止のため有機繊維、収縮低減剤、又は膨張材を含んでもよく、また、流動性の向上のために、ＡＥ減水剤、高性能減水剤、又は高性能ＡＥ減水剤等の減水剤を含んでもよい。
【００１６】
２．転圧コンクリート舗装の施工方法
該施工方法は、路盤上に、錘の沈下深さが６ｍｍ以下のモルタルを敷設した後、該モルタルの上にコンクリートを敷設して転圧する方法である。本発明において、モルタルの敷設厚さは、該モルタルの上に敷設するコンクリート中の粗骨材の最大寸法以上で、かつ粗骨材の最大寸法＋２０ｍｍ以下が好ましい。モルタルの厚さが前記範囲内にあれば、コンクリートの締固め性が高い。なお、該モルタルの敷設厚さは、該モルタルの上に敷設するコンクリート中の粗骨材の最大寸法以上で、かつ粗骨材の最大寸法＋１０ｍｍ以下がより好ましい。
また、該施工方法では、路盤とコンクリートの付着性を確保するため、好ましくは、路盤上に前記モルタルを敷設した後、６０分以内にコンクリートを敷設する。
【実施例】
【００１７】
以下、実施例により本発明を説明するが、本発明はこれらの実施例に限定されない。
１．使用材料
表１に使用した材料を示す。
【００１８】
【表１】
0006416012.tif 000002
【００１９】
２．コンクリートの締固め率の測定等
レディミクストコンクリート工場において、公称容積が３ｍ３の水平二軸形強制練りミキサを用いて、１バッチ当たりの練混ぜ量は１．７５ｍ３で、表２に示す配合のコンクリートを製造した。
次に、該コンクリートを用いて、コンクリートの温度と、Ｂ０７２−２「転圧コンクリートのコンシステンシー試験方法」（マーシャル締固め試験方法）に準拠して、コンクリートの締固め性とを測定した。これらの結果を表２に示す。
【００２０】
【表２】
0006416012.tif 000003
【００２１】
３．モルタルの沈下深さの測定
表３に示す配合のモルタルを製造した後、該モルタルを２５ｍｍの厚さに敷き均した。次に、該モルタルの上から、直径２０ｍｍ、質量５００ｇの円柱形の錘を載せて、沈下が終了した時点におけるモルタルの沈下深さを測定した。その結果を表３に示す。
【００２２】
【表３】
0006416012.tif 000004
【００２３】
４．転圧コンクリート舗装の施工と充填率
路盤上に前記モルタルを２５ｍｍの厚さに敷き均した後、前記コンクリートをダブルタンパバイブ型のアスファルトフィニッシャにより敷き均し、さらに振動ローラとタイヤローラを用いて初期転圧、二次転圧、および仕上げ転圧を行った。
前記初期転圧は、振動を与えずに２往復した後、１０トン級のゴム巻き振動ローラにより振動を与えながら３往復した。前記二次転圧は、２５トン級のタイヤローラを３往復した。また、前記仕上げ転圧は、振動ローラを用いて振動を与えずに行った。その後、シート養生を材齢４日まで行った。
また、参考例として、モルタルを使用しない以外は、前記と同様にして転圧コンクリート舗装を施工した。
次に、材齢２８日目に、転圧コンクリート舗装上の図１に示す位置からコアを採取して、コアの質量および体積を測定し、コアの単位容積質量を求めて下記式により充填率を算出した。その結果を表４に示す。
充填率（％）＝１００×コアの単位容積質量／配合から計算したゼロ空隙の単位容積質量
【００２４】
【表４】
0006416012.tif 000005
【００２５】
表４に示すように、実施例１の充填率は、転圧コンクリート舗装のいずれの位置においても、比較例１および参考例の充填率と比べ高い。したがって、本発明の転圧コンクリート舗装の施工方法によれば、締固め性が向上した転圧コンクリート舗装を施工することができる。
【図１】
0006416012.tif 000006